(57)【要約】【課題】環境によらず長期繰り返し使用時における電位変動が抑制された表面層を有する電子写真感光体を提供する。また、該電子写真感光体を搭載したプロセスカートリッジおよび前記プロセスカートリッジを備えた電子写真装置を提供する。【解決手段】電子写真感光体の表面層が、連鎖重合性官能基を有する正孔輸送性化合物および特定構造の化合物を含有する組成物の共重合物と、金属酸化物粒子とを含有することを特徴とする電子写真感光体。【選択図】なし【特許請求の範囲】
【請求項１】
支持体と、感光層と、表面層をこの順に有する電子写真感光体において、
該表面層が、連鎖重合性官能基を有する正孔輸送性化合物および下記式（１）で示される化合物を含有する組成物の共重合物
と、金属酸化物粒子とを含有する
ことを特徴とする電子写真感光体。
【化１】
2020112621.tif 000018
（式（１）中、Ｒ１１およびＲ１２は、それぞれ独立に、炭素数１以上４以下のアルキル基または置換若しくは無置換のベンジル基を示す。前記ベンジル基が有する置換基は、炭素数４以下のアルキル基である。Ｒ１１およびＲ１２は互いに結合して環を形成してもよい。Ｒ１３は、炭素数１以上４以下のアルキル基を示す。Ｒ１４およびＲ１５は、それぞれ独立に、水素原子またはメチル基を示す。Ｒ１６およびＲ１７は、それぞれ独立に炭素数１以上４以下のアルキレン基を示す。）
【請求項２】
前記表面層中の、前記式（１）で示される化合物の含有量をＭαとし、前記金属酸化物粒子の含有量をＭβとしたとき、質量比Ｍα／Ｍβが、下記式（Ａ）
１≦Ｍα／Ｍβ≦４５      式（Ａ）
を満たすことを特徴とする請求項１に記載の電子写真感光体。
【請求項３】
前記表面層中の、前記連鎖重合性官能基を有する正孔輸送性化合物の含有量をＭγとしたとき、質量比Ｍα／（Ｍβ＋Ｍγ）が、下記式（Ｂ）
０．１≦Ｍα／（Ｍβ＋Ｍγ）≦１．０      式（Ｂ）
を満たすことを特徴とする請求項２に記載の電子写真感光体。
【請求項４】
前記連鎖重合性官能基を有する正孔輸送性化合物が有する連鎖重合性官能基が１つであることを特徴とする、請求項１〜３のいずれか１項に記載の電子写真感光体。
【請求項５】
前記感光層が、下記式（２）で示される化合物を含有することを特徴とする、請求項１〜４のいずれか１項に記載の電子写真感光体。
【化２】
2020112621.tif 000019
【請求項６】
前記組成物が、さらに、下記式（３）で示される化合物を含有する、請求項１〜５のいずれか１項に記載の電子写真感光体。
【化３】
2020112621.tif 000020
（式（３）中、Ａｒ３１〜Ａｒ３３は、それぞれ独立に、置換若しくは無置換のフェニル基または置換若しくは無置換のビフェニル基を示す。Ａｒ３１〜Ａｒ３３のうち少なくとも１つは置換または無置換のビフェニル基である。Ａｒ３１〜Ａｒ３３のうち少なくとも１つが下記式（４）で示される基を有する。置換フェニル基および置換ビフェニル基の置換基としては、アルキル基、アルコキシ基、下記式（４）で示される基または下記式（５）で示される基である。）
【化４】
2020112621.tif 000021
（式（４）中、Ｒ４１は水素原子またはメチル基を示し、Ｒ４２は炭素数１以上６以下のアルキレン基を示す。）
2020112621.tif 000022
（式（５）中、Ｒ５１は水素原子またはメチル基を示し、Ｒ５２は炭素数１以上６以下のアルキレン基を示す。ｎは０または１を示す。）
【請求項７】
前記式（１）中のＲ１１およびＲ１２がメチル基である、請求項１〜６のいずれか１項に記載の電子写真感光体。
【請求項８】
請求項１〜７のいずれか１項に記載の電子写真感光体と、
帯電手段、現像手段、およびクリーニング手段からなる群より選択される少なくとも１つの手段とを一体に支持し、
電子写真装置本体に着脱自在であるプロセスカートリッジ。
【請求項９】
請求項１〜７のいずれか１項に記載の電子写真感光体と、
帯電手段、露光手段、現像手段、および転写手段からなる群より選択される少なくとも１つの手段とを有する電子写真装置。
【発明の詳細な説明】
【技術分野】
【０００１】
本発明は、電子写真感光体、該電子写真感光体を有するプロセスカートリッジおよび電子写真装置に関する。
【背景技術】
【０００２】
電子写真装置に搭載される電子写真感光体として、有機光導電性物質（電荷発生物質）を含有するものが広く使用されている。近年、電子写真感光体の長寿命化や繰り返し使用時の高画質化を目的として、電子写真感光体の機械的耐久性（耐摩耗性）の向上が求められている。
【０００３】
耐摩耗性を向上させる技術として、電子写真感光体の表面層に金属酸化物粒子を含有させる方法が挙げられる。特許文献１では、異なる一次粒子径を持つ２以上の金属酸化物を含有させることで、耐摩耗性を向上させる技術が記載されている。
【先行技術文献】
【特許文献】
【０００４】
【特許文献１】特開２０１４−０８５５６４号公報
【発明の概要】
【発明が解決しようとする課題】
【０００５】
しかしながら、特許文献１に記載された電子写真感光体は、金属酸化物粒子表面に水酸基が多く存在するため、その表面の親水性が高い。そのため、金属酸化物粒子を表面層に分散させた電子写真感光体は、優れた耐摩耗性を示す一方で、感光層へ水分が浸入する。その結果、長期の繰り返し使用を通じて感光層の水分量が変化し、電子写真感光体の電位変動が生じることが課題であった。とりわけ、高温高湿環境下においては、長期繰り返し使用時の電位変動が大きく、改善の余地があった。
【０００６】
したがって、本発明の目的は、環境によらず長期繰り返し使用時における電位変動が抑制された表面層を有する電子写真感光体を提供することにある。
【０００７】
また、本発明の別の目的は、前記電子写真感光体を搭載したプロセスカートリッジおよび前記プロセスカートリッジを備えた電子写真装置を提供することにある。
【課題を解決するための手段】
【０００８】
上記の目的は、以下の本発明によって達成される。
支持体と、感光層と、表面層をこの順に有する電子写真感光体において、
該表面層が、連鎖重合性官能基を有する正孔輸送性化合物および式（１）で示される化合物を含有する組成物の共重合物
と、金属酸化物粒子とを含有する
ことを特徴とする電子写真感光体に関する。
【化１】
2020112621.tif 000002
（式（１）中、Ｒ１１およびＲ１２は、それぞれ独立に、炭素数１以上４以下のアルキル基または置換若しくは無置換のベンジル基を示す。前記ベンジル基が有する置換基は、炭素数４以下のアルキル基である。Ｒ１１およびＲ１２は互いに結合して環を形成してもよい。Ｒ１３は、炭素数１以上４以下のアルキル基を示す。Ｒ１４およびＲ１５は、それぞれ独立に、水素原子またはメチル基を示す。Ｒ１６およびＲ１７は、それぞれ独立に炭素数１以上４以下のアルキレン基を示す。）
【０００９】
また、本発明は、前記電子写真感光体と、帯電手段、現像手段、およびクリーニング手段からなる群より選択される少なくとも１つの手段と、を一体に支持し、電子写真装置本体に着脱自在であるプロセスカートリッジに関する。
【００１０】
また、本発明は、前記電子写真感光体、帯電手段、露光手段、現像手段、および転写手段を有する電子写真装置に関する。
【発明の効果】
【００１１】
以上説明したように、本発明によれば、環境によらず長期繰り返し使用時における電位変動が抑制された表面層を有する電子写真感光体を提供することができる。また、本発明によれば、前記電子写真感光体を有するプロセスカートリッジおよび電子写真装置を提供することができる。
【図面の簡単な説明】
【００１２】
【図１】本発明の電子写真感光体の構成の一例を示す概略図である。
【図２】本発明の電子写真感光体を搭載したプロセスカートリッジおよび前記プロセスカートリッジを備えた電子写真装置の概略構成の一例を示す図である。
【発明を実施するための形態】
【００１３】
本発明は、支持体と、感光層と、表面層をこの順に有する電子写真感光体において、
該表面層が、連鎖重合性官能基を有する正孔輸送性化合物および下記式（１）で示される化合物を含有する組成物の共重合物と、金属酸化物粒子とを含有することを特徴とする電子写真感光体に関する。
【化２】
2020112621.tif 000003
（式（１）中、Ｒ１１およびＲ１２は、それぞれ独立に、炭素数１以上４以下のアルキル基または置換若しくは無置換のベンジル基を示す。前記ベンジル基が有する置換基は、炭素数４以下のアルキル基である。Ｒ１１およびＲ１２は互いに結合して環を形成してもよい。Ｒ１３は、炭素数１以上４以下のアルキル基を示す。Ｒ１４およびＲ１５は、それぞれ独立に、水素原子またはメチル基を示す。Ｒ１６およびＲ１７は、それぞれ独立に炭素数１以上４以下のアルキレン基を示す。）
【００１４】
本発明者らは鋭意検討した結果、電子写真感光体の表面層が、連鎖重合性官能基を有する正孔輸送性化合物および式（１）で示される化合物を含有する組成物の共重合物と、金属酸化物粒子とを含有することで、耐摩耗性を維持しつつ、高耐久性を有することで、従来技術よりも環境によらず、長期繰り返し使用時における電位変動が抑制される電子写真感光体が得られることを見出した。
【００１５】
本発明の電子写真感光体が、環境によらず、長期繰り返し使用時における電位変動が抑制される理由について、本発明者らは以下のように推測している。
表面層に、連鎖重合性官能基を有する正孔輸送性化合物および式（１）で示される化合物を含有する組成物の共重合物を含有させることによって、緻密性の高い表面層が得られる。そのため、金属酸化物を含有している表面層であっても、水分透過を抑制できるため、感光層への水分の浸入を抑制できる。その結果、どのような環境下においても、感光層への水分の透過を抑制でき、長期繰り返し使用時における電位変動抑制効果が良好なのだと推測している。
ここで、長期繰り返し使用時の電位変動抑制の観点から、表面層中の式（１）で示される化合物の含有量Ｍαは、前記金属酸化物粒子の含有量Ｍβに対して、質量比Ｍα／Ｍβが、式（Ａ）
１≦Ｍα／Ｍβ≦４５      式（Ａ）
を満たすことが望ましい。
また、表面層中の式（１）で示される化合物の含有量Ｍαは、連鎖重合性官能基を有する正孔輸送性化合物の含有量Ｍγと、金属酸化物粒子の含有量Ｍβの合計に対して、質量比Ｍα／（Ｍβ＋Ｍγ）が、式（Ｂ）
０．１≦Ｍα／（Ｍβ＋Ｍγ）≦１．０      式（Ｂ）
を満たすことがさらに望ましい。
【００１６】
以下に、本発明を実施するための形態を詳細に説明する。
［電子写真感光体］
本発明における電子写真感光体の構成は、支持体上に、電荷発生層、電荷輸送層、保護層をこの順で積層した構成である。必要に応じて、電荷発生層と支持体の間に中間層を、中間層と支持体の間に下引き層を設けても良い。
【００１７】
図１に、本発明の電子写真感光体の層構成の一例を示す。図１中、支持体２１上に、下引き層２２、電荷発生層２３、電荷輸送層２４、および表面層２５が積層されている。この場合、電荷発生層２３および電荷輸送層２４が感光層を構成し、表面層２５が保護層である。
【００１８】
表面層は、上述したように、連鎖重合性官能基を有する正孔輸送性化合物および式（１）で示される化合物を含有する組成物の共重合物と、金属酸化物粒子とを含有する。以下、保護層を有し、保護層が表面層２５である電子写真感光体を例に、本発明の電子写真感光体をさらに説明する。
【００１９】
本発明の電子写真感光体は、連鎖重合性官能基を有する正孔輸送性化合物を表面層２５に含有する。また、感光層は、電荷発生物質と電荷輸送物質を含有する単層型感光層で構成されてもよい。
【００２０】
本発明の電子写真感光体を製造する方法としては、後述する各層の塗布液を調製し、所望の層を順番に塗布して、乾燥させる方法が挙げられる。このとき、塗布液の塗布方法としては、浸漬塗布、スプレー塗布、インクジェット塗布、ロール塗布、ダイ塗布、ブレード塗布、カーテン塗布、ワイヤーバー塗布、リング塗布などが挙げられる。これらの中でも、効率性および生産性の観点から、浸漬塗布が好ましい。
【００２１】
以下、本発明の電子写真感光体の構成について説明する。
＜支持体＞
本発明の電子写真感光体において、支持体２１は導電性を有する導電性支持体であることが好ましい。また、支持体２１の形状としては、円筒状、ベルト状、シート状などが挙げられる。中でも、円筒状支持体であることが好ましい。また、支持体２１の表面に、陽極酸化などの電気化学的な処理、ブラスト処理、切削処理などを施してもよい。
支持体２１の材質としては、金属、樹脂、ガラスなどが好ましい。
金属としては、アルミニウム、鉄、ニッケル、銅、金、ステンレス、これらの合金などが挙げられる。中でも、アルミニウムを用いたアルミニウム製支持体であることが好ましい。
また、樹脂やガラスには、導電性材料を混合または被覆するなどの処理によって、導電性を付与することが好ましい。
【００２２】
＜中間層＞
本発明の電子写真感光体において、支持体２１の上に、中間層を設けてもよい。中間層を設けることで、支持体表面の傷や凹凸を隠蔽することや、支持体表面における光の反射を制御することができる。
中間層は、導電性粒子と、樹脂と、を含有することが好ましい。
【００２３】
導電性粒子の材質としては、金属酸化物、金属、カーボンブラックなどが挙げられる。
金属酸化物としては、酸化亜鉛、酸化アルミニウム、酸化インジウム、酸化ケイ素、酸化ジルコニウム、酸化スズ、酸化チタン、酸化マグネシウム、酸化アンチモン、酸化ビスマスなどが挙げられる。金属としては、アルミニウム、ニッケル、鉄、ニクロム、銅、亜鉛、銀などが挙げられる。
これらの中でも、導電性粒子として、金属酸化物を用いることが好ましく、特に、酸化チタン、酸化スズ、酸化亜鉛を用いることがより好ましい。
導電性粒子として金属酸化物を用いる場合、金属酸化物の表面をシランカップリング剤などで処理したり、金属酸化物にリンやアルミニウムなど元素やその酸化物をドーピングしたりしてもよい。
また、導電性粒子は、芯材粒子と、その粒子を被覆する被覆層とを有する積層構成としてもよい。芯材粒子としては、酸化チタン、硫酸バリウム、酸化亜鉛などが挙げられる。被覆層としては、酸化スズなどの金属酸化物が挙げられる。
また、導電性粒子として金属酸化物を用いる場合、その体積平均粒子径が、１ｎｍ以上５００ｎｍ以下であることが好ましく、３ｎｍ以上４００ｎｍ以下であることがより好ましい。
【００２４】
樹脂としては、ポリエステル樹脂、ポリカーボネート樹脂、ポリビニルアセタール樹脂、アクリル樹脂、シリコーン樹脂、エポキシ樹脂、メラミン樹脂、ポリウレタン樹脂、フェノール樹脂、アルキッド樹脂などが挙げられる。
また、中間層は、シリコーンオイル、樹脂粒子、酸化チタンなどの隠蔽剤などをさらに含有してもよい。
【００２５】
中間層は、上記の各材料および溶剤を含有する中間層用塗布液を調製し、この塗膜を支持体上に形成し、乾燥させることで形成することができる。塗布液に用いる溶剤としては、アルコール系溶剤、スルホキシド系溶剤、ケトン系溶剤、エーテル系溶剤、エステル系溶剤、芳香族炭化水素系溶剤などが挙げられる。中間層用塗布液中で導電性粒子を分散させるための分散方法としては、ペイントシェーカー、サンドミル、ボールミル、液衝突型高速分散機を用いた方法が挙げられる。
【００２６】
中間層の平均膜厚は、０．１μｍ以上５０μｍ以下であることが好ましく、３μｍ以上４０μｍ以下であることが特に好ましい。
【００２７】
＜下引き層＞
本発明の電子写真感光体において、支持体２１上または中間層上に、下引き層２２を設けてもよい。下引き層２２を設けることで、層間の接着機能が高まり、電荷注入阻止機能を付与することができる。
【００２８】
下引き層２２は、樹脂を含有することが好ましい。また、重合性官能基を有するモノマーを含有する組成物を重合することで硬化膜として下引き層２２を形成してもよい。
【００２９】
樹脂としては、ポリエステル樹脂、ポリカーボネート樹脂、ポリビニルアセタール樹脂、アクリル樹脂、エポキシ樹脂、メラミン樹脂、ポリウレタン樹脂、フェノール樹脂、ポリビニルフェノール樹脂、アルキッド樹脂、ポリビニルアルコール樹脂、ポリエチレンオキシド樹脂、ポリプロピレンオキシド樹脂、ポリアミド樹脂、ポリアミド酸樹脂、ポリイミド樹脂、ポリアミドイミド樹脂、セルロース樹脂などが挙げられる。
【００３０】
重合性官能基を有するモノマーが有する重合性官能基としては、イソシアネート基、ブロックイソシアネート基、メチロール基、アルキル化メチロール基、エポキシ基、金属アルコキシド基、ヒドロキシル基、アミノ基、カルボキシル基、チオール基、カルボン酸無水物基、炭素−炭素二重結合基などが挙げられる。
【００３１】
また、下引き層２２は、電気特性を高める目的で、電子輸送物質、金属酸化物、金属、導電性高分子などをさらに含有してもよい。これらの中でも、電子輸送物質、金属酸化物を用いることが好ましい。
電子輸送物質としては、キノン化合物、イミド化合物、ベンズイミダゾール化合物、シクロペンタジエニリデン化合物、フルオレノン化合物、キサントン化合物、ベンゾフェノン化合物、シアノビニル化合物、ハロゲン化アリール化合物、シロール化合物、含ホウ素化合物などが挙げられる。電子輸送物質として、重合性官能基を有する電子輸送物質を用い、上述の重合性官能基を有するモノマーと共重合させることで、硬化膜として下引き層２２を形成してもよい。
金属酸化物粒子としては、酸化インジウムスズ、酸化スズ、酸化インジウム、酸化チタン、酸化亜鉛、酸化アルミニウム、二酸化ケイ素などが挙げられる。金属としては、金、銀、アルミなどが挙げられる。
【００３２】
下引き層２２に含まれる金属酸化物粒子は、シランカップリング剤などの表面処理剤を用いて表面処理して用いてもよい。
【００３３】
金属酸化物粒子を表面処理する方法は、一般的な方法が用いられる。たとえば、乾式法や湿式法が挙げられる。
乾式法は、金属酸化物粒子をヘンシェルミキサーのような高速攪拌可能なミキサーの中で攪拌しながら、表面処理剤を含有するアルコール水溶液、有機溶媒溶液または水溶液を添加し、均一に分散させた後に乾燥を行うものである。
また、湿式法は、金属酸化物粒子と表面処理剤とを溶剤中で攪拌、またはガラスビーズなどを用いてサンドミルなどで分散するものであり、分散後、ろ過または減圧留去により溶剤除去が行われる。溶剤の除去後は、さらに１００℃以上で焼き付けを行うことが好ましい。
【００３４】
下引き層２２には、さらに添加剤を含有させてもよく、例えば、アルミニウムなどの金属粉体、カーボンブラックなどの導電性物質、電荷輸送物質、金属キレート化合物、有機金属化合物などの公知の材料を含有させることができる。
【００３５】
電荷輸送物質としては、キノン化合物、イミド化合物、ベンズイミダゾール化合物、シクロペンタジエニリデン化合物、フルオレノン化合物、キサントン化合物、ベンゾフェノン化合物、シアノビニル化合物、ハロゲン化アリール化合物、シロール化合物、含ホウ素化合物などが挙げられる。電荷輸送物質として、重合性官能基を有する電荷輸送物質を用い、上記の重合性官能基を有するモノマーと共重合させることで、硬化膜として下引き層を形成してもよい。
【００３６】
下引き層２２は、上記の各材料および溶剤を含有する下引き層用塗布液を調製し、この塗膜を支持体または中間層上に形成し、乾燥および／または硬化させることで形成することができる。
【００３７】
下引き層用塗布液に用いられる溶剤としては、アルコール、スルホキシド、ケトン、エーテル、エステル、脂肪族ハロゲン化炭化水素、芳香族化合物などの有機溶剤が挙げられる。本発明においては、アルコール系、ケトン系溶剤を用いることが好ましい。
【００３８】
下引き層用塗布液を調製するための分散方法としては、ホモジナイザー、超音波分散機、ボールミル、サンドミル、ロールミル、振動ミル、アトライター、液衝突型高速分散機を用いた方法が挙げられる。
【００３９】
下引き層２２の平均膜厚は、０．１μｍ以上５０μｍ以下であることが好ましく、０．２μｍ以上４０μｍ以下であることがより好ましく、０．３μｍ以上３０μｍ以下であることがさらに好ましい。
【００４０】
＜感光層＞
本発明の電子写真感光体の感光層は、（１）積層型感光層および（２）単層型感光層のいずれであってもよい。（１）積層型感光層は、電荷発生物質を含有する電荷発生層２３と、電荷輸送物質を含有する電荷輸送層２４と、を有する感光層である。（２）単層型感光層は、電荷発生物質と電荷輸送物質を共に含有する感光層である。
【００４１】
（１）積層型感光層
積層型感光層は、電荷発生層２３と、電荷輸送層２４と、を有する。
【００４２】
（１−１）電荷発生層
電荷発生層２３は、電荷発生物質と、樹脂と、を含有することが好ましい。
【００４３】
電荷発生物質としては、アゾ顔料、ペリレン顔料、多環キノン顔料、インジゴ顔料、フタロシアニン顔料などが挙げられる。これらの中でも、アゾ顔料、フタロシアニン顔料が好ましい。フタロシアニン顔料の中でも、オキシチタニウムフタロシアニン顔料、クロロガリウムフタロシアニン顔料、ヒドロキシガリウムフタロシアニン顔料がより好ましい。さらには、高感度の観点から、ヒドロキシガリウムフタロシアニン顔料が特に好ましい。
電荷発生層２３中の電荷発生物質の含有量は、電荷発生層２３の全質量に対して、４０質量％以上８５質量％以下であることが好ましく、６０質量％以上８０質量％以下であることがより好ましい。
【００４４】
樹脂としては、ポリエステル樹脂、ポリカーボネート樹脂、ポリビニルアセタール樹脂、ポリビニルブチラール樹脂、アクリル樹脂、シリコーン樹脂、エポキシ樹脂、メラミン樹脂、ポリウレタン樹脂、フェノール樹脂、ポリビニルアルコール樹脂、セルロース樹脂、ポリスチレン樹脂、ポリ酢酸ビニル樹脂、ポリ塩化ビニル樹脂などが挙げられる。これらの中でも、ポリビニルブチラール樹脂がより好ましい。
【００４５】
また、電荷発生層２３は、酸化防止剤、紫外線吸収剤などの添加剤をさらに含有してもよい。具体的には、ヒンダードフェノール化合物、ヒンダードアミン化合物、硫黄化合物、リン化合物、ベンゾフェノン化合物、などが挙げられる。
【００４６】
電荷発生層２３は、上記の各材料および溶剤を含有する電荷発生層用塗布液を調製し、この塗膜を下引き層上に形成し、乾燥させることで形成することができる。塗布液に用いる溶剤としては、アルコール系溶剤、スルホキシド系溶剤、ケトン系溶剤、エーテル系溶剤、エステル系溶剤、芳香族炭化水素系溶剤などが挙げられる。
【００４７】
電荷発生層２３の平均膜厚は、０．０１μｍ以上１０μｍ以下であることが好ましく、０．１μｍ以上１μｍ以下であることがより好ましい。
【００４８】
（１−２）電荷輸送層
電荷輸送層２４は、電荷輸送物質と、樹脂と、を含有することが好ましい。
【００４９】
電荷輸送物質としては、例えば、多環芳香族化合物、複素環化合物、ヒドラゾン化合物、スチリル化合物、エナミン化合物、ベンジジン化合物、トリアリールアミン化合物、これらの物質から誘導される基を有する樹脂などが挙げられる。これらの中でも、トリアリールアミン化合物、ベンジジン化合物が好ましい。
電荷輸送層２４中の電荷輸送物質の含有量は、電荷輸送層２４の全質量に対して、２５質量％以上７０質量％以下であることが好ましく、３０質量％以上５５質量％以下であることがより好ましい。
【００５０】
樹脂としては、ポリエステル樹脂、ポリカーボネート樹脂、アクリル樹脂、ポリスチレン樹脂などが挙げられる。これらの中でも、ポリカーボネート樹脂、ポリエステル樹脂が好ましい。ポリエステル樹脂としては、特にポリアリレート樹脂が好ましい。
電荷輸送物質と樹脂との含有量比（質量比）は、４：１０〜２０：１０が好ましく、５：１０〜１２：１０がより好ましい。
【００５１】
また、電荷輸送層２４は、酸化防止剤、紫外線吸収剤、可塑剤、レベリング剤、滑り性付与剤、耐摩耗性向上剤などの添加剤を含有してもよい。具体的には、ヒンダードフェノール化合物、ヒンダードアミン化合物、硫黄化合物、リン化合物、ベンゾフェノン化合物、シロキサン変性樹脂、シリコーンオイル、フッ素樹脂粒子、ポリスチレン樹脂粒子、ポリエチレン樹脂粒子、シリカ粒子、アルミナ粒子、窒化ホウ素粒子などが挙げられる。これらの中でも、特に、式（２）で示される化合物を含有することが好ましい。
【化３】
2020112621.tif 000004
【００５２】
式（２）で示される化合物としては、例えば、式（２−１）〜（２−３）で示される化合物が挙げられる。
【化４】
2020112621.tif 000005
【００５３】
電荷輸送層２４は、上記の各材料および溶剤を含有する電荷輸送層用塗布液を調製し、この塗膜を電荷発生層２３上に形成し、乾燥させることで形成することができる。塗布液に用いる溶剤としては、アルコール系溶剤、ケトン系溶剤、エーテル系溶剤、エステル系溶剤、芳香族炭化水素系溶剤が挙げられる。これらの溶剤の中でも、エーテル系溶剤または芳香族炭化水素系溶剤が好ましい。
【００５４】
電荷輸送層２４の平均膜厚は、５μｍ以上５０μｍ以下であることが好ましく、８μｍ以上４０μｍ以下であることがより好ましく、１０μｍ以上３０μｍ以下であることが特に好ましい。
【００５５】
（２）単層型感光層
単層型感光層は、電荷発生物質、電荷輸送物質、樹脂および溶剤を含有する感光層用塗布液を調製し、この塗膜を下引き層上に形成し、乾燥させることで形成することができる。電荷発生物質、電荷輸送物質、樹脂としては、上記「（１）積層型感光層」における材料の例示と同様である。
【００５６】
＜表面層＞
本発明において、感光層の上に、表面層２５となる保護層を設ける。保護層を設けることで、耐久性を向上することができる。
【００５７】
表面層２５は、連鎖重合性官能基を有する正孔輸送性化合物および式（１）で示される化合物を含有する組成物の共重合物と、金属酸化物粒子とを含有する。
【化５】
2020112621.tif 000006
式（１）中、Ｒ１１およびＲ１２は、それぞれ独立に、炭素数１以上４以下のアルキル基または置換若しくは無置換のベンジル基を示す。前記ベンジル基が有する置換基は、炭素数４以下のアルキル基である。Ｒ１１およびＲ１２は互いに結合して環を形成してもよい。Ｒ１３は、炭素数１以上４以下のアルキル基を示す。Ｒ１４およびＲ１５は、それぞれ独立に、水素原子またはメチル基を示す。Ｒ１６およびＲ１７は、それぞれ独立に炭素数１以上４以下のアルキレン基を示す。
式（１）で示される化合物において、炭素数１以上４以下のアルキル基は、メチル基、エチル基、ｎ−プロピル基、イソプロピル基、ｎ−ブチル基、ｓｅｃ−ブチル基、ｔｅｒｔ−ブチル基、およびイソブチル基である。
式（１）で示される化合物において、炭素数１以上４以下のアルキレン基は、炭素数１以上４以下のアルキル基から1つの水素原子を除いた２価の基である。
式（１）で示される化合物において、Ｒ１１およびＲ１２が互いに結合して形成した環は、例えば、メチル基、エチル基、プロピル基およびイソプロピル基のいずれかが置換してもよいシクロプロピル基、シクロブチル基、シクロペンチル基、メチル基およびエチル基のいずれかが置換してもよいシクロヘキシル基、メチル基が置換してもよいシクロヘプチル基、並びに無置換のシクロオクチル基である。
【００５８】
式（１）で示される化合物としては、例えば、式（１−１）〜（１−２０）で示される化合物が挙げられる。
【化６】
2020112621.tif 000007
【００５９】
連鎖重合性官能基を有する正孔輸送性化合物としては、多環芳香族化合物、複素環化合物、ヒドラゾン化合物、スチリル化合物、エナミン化合物、ベンジジン化合物、トリアリールアミン化合物、これらの物質から誘導される基を有する樹脂などが挙げられる。連鎖重合性官能基を有する正孔輸送性化合物が有する連鎖重合性官能基は、１つであることが好ましい。例えば、式（６−１）〜（６−１２）で示される化合物が挙げられる。
【化７】
2020112621.tif 000008
【００６０】
表面層２５は、重合性官能基を有するモノマーを含有する組成物を重合することで硬化膜として形成してもよい。その際の反応としては、熱重合反応、光重合反応、放射線重合反応などが挙げられる。重合性官能基を有するモノマーが有する重合性官能基としては、アクリロイルオキシ基、メタクリロイルオキシ基、などが挙げられる。重合性官能基を有するモノマーとして、電荷輸送能を有する材料を用いてもよい。
【００６１】
表面層２５に含有させる金属酸化物粒子としては、アルミナ、酸化チタン、酸化亜鉛、酸化スズ、酸化インジウムなどが挙げられる。これらの金属酸化物粒子は、単独で用いてもよく、２種以上を併用してもよい。表面層２５に含まれる金属酸化物粒子は、シランカップリング剤などの表面処理剤を用いて表面処理して用いてもよい。金属酸化物粒子を表面処理する方法は、一般的な方法が用いられる。たとえば、乾式法や湿式法が挙げられる。
表面層２５に含まれる金属酸化物粒子の数平均一次粒径は、５ｎｍ以上０．５μｍ以下であることが好ましく、２０ｎｍ以上０．４μｍ以下であることがさらに好ましい。
【００６２】
表面層には、樹脂を含有させても良い。樹脂としては、ポリエステル樹脂、アクリル樹脂、フェノキシ樹脂、ポリカーボネート樹脂、ポリスチレン樹脂、フェノール樹脂、メラミン樹脂、エポキシ樹脂などが挙げられる。中でも、ポリカーボネート樹脂、ポリエステル樹脂、アクリル樹脂が好ましい。
【００６３】
また、表面層は、酸化防止剤、紫外線吸収剤、可塑剤、レベリング剤、滑り性付与剤、耐摩耗性向上剤、などの添加剤を含有してもよい。具体的には、ヒンダードフェノール化合物、ヒンダードアミン化合物、硫黄化合物、リン化合物、ベンゾフェノン化合物、シロキサン変性樹脂、シリコーンオイル、フッ素樹脂粒子、ポリスチレン樹脂粒子、ポリエチレン樹脂粒子、シリカ粒子、窒化ホウ素粒子などが挙げられる。
【００６４】
さらに、表面層は、式（３）で示される化合物を含有することが、表面層の膜の緻密性向上の観点から好ましい。
【化８】
2020112621.tif 000009
式（３）中、Ａｒ３１〜Ａｒ３３は、それぞれ独立に、置換若しくは無置換のフェニル基または置換若しくは無置換のビフェニル基を示す。Ａｒ３１〜Ａｒ３３のうち少なくとも１つは置換または無置換のビフェニル基である。Ａｒ３１〜Ａｒ３３のうち少なくとも１つが式（４）で示される置換基を有する。置換フェニル基および置換ビフェニル基の置換基としては、アルキル基、アルコキシ基、式（４）で示される基または式（５）で示される基である。
【化９】
2020112621.tif 000010
式（４）中、Ｒ４１は水素原子またはメチル基を示し、Ｒ４２は炭素数１以上６以下のアルキレン基を示す。
【化１０】
2020112621.tif 000011
式（５）中、Ｒ５１は水素原子またはメチル基を示し、Ｒ５２は炭素数１以上６以下のアルキレン基を示す。ｎは０または１を示す。
式（４）で示される基および式（５）で示される基において、炭素数１以上６以下のアルキレン基としては、例えば、メチレン基、エチレン基、プロピレン基、ブチレン基、ペンチレン基、ヘキシレン基などが挙げられる。
【００６５】
式（３）で示される化合物としては、例えば、式（３−１）〜（３−１２）で示される化合物が挙げられる。
【化１１】
2020112621.tif 000012
【００６６】
表面層は、上記の各材料および溶剤を含有する表面層用塗布液を調製し、この塗膜を感光層（電荷輸送層２４）上に形成し、乾燥および／または硬化させることで形成することができる。塗布液に用いる溶剤としては、アルコール系溶剤、ケトン系溶剤、エーテル系溶剤、スルホキシド系溶剤、エステル系溶剤、芳香族炭化水素系溶剤が挙げられる。
【００６７】
表面層の平均膜厚は、０．５μｍ以上１０μｍ以下であることが好ましく、１μｍ以上７μｍ以下であることがさらに好ましい。
【００６８】
＜電子写真感光体の表面加工＞
本発明において、電子写真感光体の表面加工を行い、方面に凹部または凸部を設けてもよい。表面加工を行うことで、電子写真感光体に接触させるクリーニング手段（クリーニングブレード）の挙動をより安定化させることができる。表面加工の方法として、凸部を有するモールドを電子写真感光体の表面に圧接し、形状転写を行う方法や、機械的研磨による凹凸形状付与を行う方法が挙げられる。
【００６９】
上記凹部または凸部は、電子写真感光体の表面の全域に形成されていてもよいし、電子写真感光体の表面の一部分に形成されていてもよい。凹部または凸部が電子写真感光体の表面の一部分に形成されている場合は、少なくともクリーニング手段（クリーニングブレード）との接触領域の全域には凹部または凸部が形成されていることが好ましい。
【００７０】
凹部を形成する場合は、凹部に対応した凸部を有するモールドを電子写真感光体の表面に圧接し、形状転写を行うことにより、電子写真感光体の表面に凹部を形成することができる。
【００７１】
［プロセスカートリッジ、電子写真装置］
本発明のプロセスカートリッジは、これまで述べてきた本発明の電子写真感光体と、帯電手段、現像手段およびクリーニング手段からなる群より選択される少なくとも１つの手段とを一体に支持し、電子写真装置本体に着脱自在であることを特徴とする。
【００７２】
また、本発明の電子写真装置は、これまで述べてきた電子写真感光体、帯電手段、露光手段、現像手段および転写手段を有することを特徴とする。
【００７３】
図２に、電子写真感光体１を備えたプロセスカートリッジ１１を有する電子写真装置の概略構成の一例を示す。
【００７４】
円筒状（ドラム状）の電子写真感光体１は、軸２を中心に矢印方向に所定の周速度（プロセススピード）で回転駆動される。電子写真感光体１の表面は、回転過程において、帯電手段３により、正または負の所定電位に帯電される。なお、図２においては、ローラー型帯電部材によるローラー帯電方式を示しているが、コロナ帯電方式、近接帯電方式、注入帯電方式などの帯電方式を採用してもよい。帯電された電子写真感光体１の表面には、露光手段（不図示）から露光光４が照射され、目的の画像情報に対応した静電潜像が形成される。露光光４は、目的の画像情報の時系列電気デジタル画像信号に対応して強度変調された光であり、例えば、スリット露光やレーザービーム走査露光などの像露光手段から出力される。電子写真感光体１の表面に形成された静電潜像は、現像手段５内に収容されたトナーで現像（正規現像または反転現像）され、電子写真感光体１の表面にはトナー像が形成される。電子写真感光体１の表面に形成されたトナー像は、転写手段６により、転写材７に転写される。このとき、転写手段６には、バイアス電源（不図示）からトナーの保有電荷とは逆極性のバイアス電圧が印加される。また、転写材７が紙である場合、転写材７は給紙部（不図示）から取り出されて、電子写真感光体１と転写手段６との間に電子写真感光体１の回転と同期して給送される。電子写真感光体１からトナー像が転写された転写材７は、電子写真感光体１の表面から分離されて、定着手段８へ搬送され、トナー像の定着処理を受けることにより、画像形成物（プリント、コピー）として電子写真装置の外へプリントアウトされる。電子写真装置は、転写後の電子写真感光体１の表面に残ったトナーなどの付着物を除去するための、クリーニング手段９を有していてもよい。また、クリーニング手段を別途設けず、上記付着物を現像手段などで除去する、いわゆる、クリーナーレスシステムを用いてもよい。本発明においては、上記の電子写真感光体１、帯電手段３、現像手段５、およびクリーニング手段９などから選択される構成要素のうち、複数の構成要素を容器に納め、一体に支持してプロセスカートリッジ１１を形成し、それを電子写真装置本体に対して着脱自在に構成できる。例えば以下のように構成する。帯電手段３、現像手段５およびクリーニング手段９から選択される少なくとも１つを、電子写真感光体１とともに一体に支持してカートリッジ化する。これを、電子写真装置本体のレールなどの案内手段１２を用いて、電子写真装置本体に着脱自在なプロセスカートリッジ１１とすることができる。電子写真装置は、電子写真感光体１の表面を、前露光手段（不図示）からの前露光光１０により除電処理する除電機構を有していてもよい。また、本発明のプロセスカートリッジ１１を電子写真装置本体に着脱するために、レールなどの案内手段１２を設けてもよい。本発明の電子写真装置は、電子写真感光体１、ならびに、帯電手段３、露光手段、現像手段５および転写手段６からなる群より選択される少なくとも１つの手段を有することを特徴とする。
【００７５】
本発明の電子写真感光体は、レーザービームプリンター、ＬＥＤプリンター、複写機、ファクシミリおよびこれらの複合機などに用いることができる。
【実施例】
【００７６】
以下、実施例および比較例を用いて本発明をさらに詳細に説明する。本発明は、その要旨を超えない限り、下記の実施例によって何ら限定されるものではない。なお、以下の実施例の記載において、「部」とあるのは特に断りのない限り質量基準である。
【００７７】
〔実施例１〕
・支持体
支持体（導電性支持体）として、円筒状アルミニウムシリンダー（ＪＩＳ−Ａ３００３、アルミニウム合金、直径３０ｍｍ、長さ３５７．５ｍｍ、肉厚１．０ｍｍ）を用いた。
【００７８】
・中間層の形成
Ｎ−メトキシメチル化ナイロン（商品名：ＦＲ１０１，鉛市社製）５部を、メタノール７０部と１−ブタノール３０部の混合溶媒に溶解させ、中間層用塗布液を調製した。
得られた中間層用塗布液を上記支持体上に浸漬塗布して塗膜を形成し、塗膜を１３０℃で１０分間乾燥させることによって、膜厚が０．７μｍの中間層を形成した。
【００７９】
・下引き層の形成
アルキッド樹脂（商品名：ベッコゾール１３０７−６０−ＥＬ、ＤＩＣ（株）製）２４部およびメラミン樹脂（商品名：スーパーベッカミン  Ｇ−８２１−６０、ＤＩＣ（株）製）１６部をメチルエチルケトン５００部に溶解させた。この溶液に、酸化チタン（ＣＲ−ＥＬ、石原産業株式会社製）１６０部を加え、これを直径０．８ｍｍのガラスビーズを用いたサンドミル装置で２３±３℃雰囲気下で１０時間分散し、下引き用塗布液を調製した。
得られた下引き層用塗布液を上記中間層上に浸漬塗布して塗膜を形成し、塗膜を１１０℃で２０分間乾燥させることによって、膜厚が３．５μｍの下引き層を形成した。
【００８０】
・電荷発生層の形成
次に、チタニルフタロシアニン顔料（Ｃｕ−Ｋα特性Ｘ線回折スペクトル測定で少なくとも２７．３°の位置に最大回折ピークを有するチタニルフタロシアニン顔料）８部、ポリビニルブチラール（商品名：エスレックＢＸ−１、積水化学工業（株）製）５部、および２−ブタノン：４００部を混合した。その後、直径１ｍｍのガラスビーズを用いたサンドミルにて２３±３℃の雰囲気下で１時間分散処理し、電荷発生層用塗布液を調製した。
この電荷発生層用塗布液を下引き層上に浸漬塗布し、得られた塗膜を１０分間９０℃で乾燥させることによって、膜厚が０．３μｍの電荷発生層を形成した。
【００８１】
・電荷輸送層の形成
ビスフェノールＺ型ポリカーボネート（パンライトＴＳ−２０５０、帝人化成（株）製）１０部、４，４′−ジメチル−４″−（β−フェニルスチリル）トリフェニルアミン１０部、式（２−１）で示される化合物０．１部、テトラヒドロフラン８０部およびシリコーンオイルＫＦ５０−１００ＣＳ（信越化学工業社製）０．１部を混合し、電荷輸送層用塗布液を調製した。
この電荷輸送層用塗布液を電荷発生層上に浸漬塗布して塗膜を形成し、塗膜を１１０℃で６０分間加熱乾燥させることによって、膜厚２２μｍの電荷輸送層を形成した。
【００８２】
・表面層の形成
α−アルミナ（商品名：スミコランダムＡＡ−０３、住友化学工業社製）１０部、分散剤（商品名：ＡＬ−１０、竹本油脂社製）０．１部、およびテトラヒドロフラン３００．８部を混合した。その後、直径０．５ｍｍのガラスビーズを用いたサンドミルにて２３±３℃の雰囲気下で６時間分散処理し、α−アルミナ分散液（１）を得た。
その後、式（６−３）で示される正孔輸送性化合物４３部、式（１−１）で示される化合物４２部、アクリル基含有ポリエステル変性ポリジメチルシロキサンとプロポキシ変性−２−ネオペンチルグリコールジアクリレート混合物（ＢＹＫ−ＵＶ３５７０、ビックケミー社製）０．１部、式（３−３）で示される化合物０．１部、１−ヒドロキシシクロヘキシルフェニルケトン（イルガキュア１８４、チバ・スペシャリティ・ケミカルズ社製）４部、テトラヒドロフラン１００部を上記で調製したα−アルミナ分散液（１）に加え、ポリフロンフィルター（商品名：ＰＦ−０４０、アドバンテック東洋（株）製）で濾過を行い、表面層用塗布液を調製した。
この表面層用塗布液を電荷輸送層上に浸漬塗布して塗膜を形成し、窒素雰囲気下にてメタルハライドランプを用いて、光源から感光体表面までの距離５０ｍｍ、ランプ出力を４ｋＷの条件で２分間紫外線を塗膜に照射した。得られた塗膜を５分間４０℃で乾燥させ、膜厚３．５μｍの表面層を形成した。
このようにして、電子写真感光体を作製した。
【００８３】
〔実施例２〕
式（６−３）で示される化合物を式（６−１）で示される化合物に変更して表面層用塗布液を調製したこと以外は、実施例１と同様にして、電子写真感光体を作製した。
【００８４】
〔実施例３〕
式（６−３）で示される化合物を式（７）で示される化合物に変更して表面層用塗布液を調製したこと以外は、実施例１と同様にして、電子写真感光体を作製した。
【化１２】
2020112621.tif 000013
【００８５】
〔実施例４〕
酸化スズ粒子（数平均一次粒径１５ｎｍ）１００質量部、シランカップリング剤（商品名：ＫＢＭ−５０３、信越シリコーン（株）製）３０質量部、メチルエチルケトン９００質量部を湿式サンドミルに投入し、さらに直径０．５ｍｍのガラスビーズを加えて６時間の分散処理を行なった。その後、メチルエチルケトンとガラスビーズをろ別し、６０℃の乾燥処理を行ないメタクリロイルオキシ基を有するシランカップリング剤で表面処理された酸化スズ粒子を得た。
前記シランカップリング剤で表面処理された酸化スズ粒子１０部、分散剤（商品名：ＡＬ−１０、竹本油脂社製）０．１部、およびテトラヒドロフラン３００．８部を混合した。その後、直径０．５ｍｍのガラスビーズを用いたサンドミルにて２３±３℃の雰囲気下で６時間分散処理し、表面処理酸化スズ分散液を得た。
実施例１において、α−アルミナ分散液（１）を表面処理酸化スズ分散液に変更して表面層用塗布液を調製したこと以外は、実施例１と同様にして、電子写真感光体を作製した。
【００８６】
〔実施例５〕
酸化チタン粒子（商品名：ＣＲ−ＥＬ、石原産業株式会社製、ルチル化率：９９．１％）５部、酸化チタン粒子（商品名：ＰＴ−４０１Ｍ、石原産業株式会社製、ルチル化率：４６．７％）５部、分散剤（商品名：ＡＬ−１０、竹本油脂社製）０．１部、およびテトラヒドロフラン３００．８部を混合した。その後、直径０．５ｍｍのガラスビーズを用いたサンドミルにて２３±３℃の雰囲気下で１０時間分散処理し、酸化チタン分散液を得た。
実施例１において、α−アルミナ分散液（１）を酸化チタン分散液に変更して表面層用塗布液を調製したこと以外は、実施例１と同様にして、電子写真感光体を作製した。
【００８７】
〔実施例６〕
式（１−１）で示される化合物を式（１−３）で示される化合物に変更して表面層用塗布液を調製したこと以外は、実施例１と同様にして、電子写真感光体を作製した。
【００８８】
〔実施例７〕
以下のように、式（１−１）で示される化合物４２部を式（１−１）で示される化合物２１部に変更し、トリメチロールプロパントリアクリレート（商品名：ＫＡＹＡＲＡＤ  ＴＭＰＴＡ、日本化薬社製）２１部を加えて表面層用塗布液を調製したこと以外は、実施例１と同様にして電子写真感光体を作製した。
【００８９】
〔実施例８〕
トリメチロールプロパントリアクリレート（商品名：ＫＡＹＡＲＡＤ  ＴＭＰＴＡ、日本化薬社製）をカプローラクトン変性ジペンタエリスリトールヘキサアクリレート（商品名：ＫＡＹＡＲＡＤ  ＤＰＣＡ−１２０、日本化薬社製）に変更して表面層用塗布液を調製したこと以外は、実施例７と同様にして、電子写真感光体を作製した。
【００９０】
〔実施例９〕
以下のように、表面層用塗布液を調製したこと以外は、実施例１と同様にして電子写真感光体を作製した。
α−アルミナ（商品名：スミコランダムＡＡ−０３、住友化学工業社製）１２部、分散剤（商品名：ＡＬ−１０、竹本油脂社製）０．１５部、およびテトラヒドロフラン３００．８部を混合した。その後、直径０．５ｍｍのガラスビーズを用いたサンドミルにて２３±３℃の雰囲気下で６時間分散処理し、α−アルミナ分散液（２）を得た。
その後、式（６−３）で示される正孔輸送性化合物４３部、式（１−１）で示される化合物１４部、アクリル基含有ポリエステル変性ポリジメチルシロキサンとプロポキシ変性−２−ネオペンチルグリコールジアクリレート混合物（ＢＹＫ−ＵＶ３５７０、ビックケミー社製）０．１部、式（３−３）で示される化合物０．１部、１−ヒドロキシシクロヘキシルフェニルケトン（イルガキュア１８４、チバ・スペシャリティ・ケミカルズ社製）２．８部、テトラヒドロフラン１００部を前記α−アルミナ分散液（２）に加え、ポリフロンフィルター（商品名：ＰＦ−０４０、アドバンテック東洋（株）製）で濾過を行い、表面層用塗布液を調製した。
【００９１】
〔実施例１０〕
以下のように、表面層用塗布液を調製したこと以外は、実施例１と同様にして電子写真感光体を作製した。
α−アルミナ（商品名：スミコランダムＡＡ−０３、住友化学工業社製）１．０部、分散剤（商品名：ＡＬ−１０、竹本油脂社製）０．０１部、およびテトラヒドロフラン３００．８部を混合した。その後、直径０．５ｍｍのガラスビーズを用いたサンドミルにて２３±３℃の雰囲気下で６時間分散処理し、α−アルミナ分散液（３）を得た。
実施例１の表面層用塗布液において、α−アルミナ分散液（１）をα−アルミナ分散液（３）に変更して表面層用塗布液を調製した。
【００９２】
〔実施例１１〕
以下のように、表面層用塗布液を調製したこと以外は、実施例１と同様にして電子写真感光体を作製した。
式（６−３）で示される正孔輸送性化合物４３部、式（１−１）で示される化合物１０部、アクリル基含有ポリエステル変性ポリジメチルシロキサンとプロポキシ変性−２−ネオペンチルグリコールジアクリレート混合物（ＢＹＫ−ＵＶ３５７０、ビックケミー社製）０．１部、式（３−３）で示される化合物０．１部、１−ヒドロキシシクロヘキシルフェニルケトン（イルガキュア１８４、チバ・スペシャリティ・ケミカルズ社製）２．７部、テトラヒドロフラン１００部を前記α−アルミナ分散液（２）に加え、ポリフロンフィルター（商品名：ＰＦ−０４０、アドバンテック東洋（株）製）で濾過を行い、表面層用塗布液を調製した。
【００９３】
〔実施例１２〕
以下のように、表面層用塗布液を調製したこと以外は、実施例１と同様にして電子写真感光体を作製した。
α−アルミナ（商品名：スミコランダムＡＡ−０３、住友化学工業社製）０．８部、分散剤（商品名：ＡＬ−１０、竹本油脂社製）０．０８部、およびテトラヒドロフラン３００．８部を混合した。その後、直径０．５ｍｍのガラスビーズを用いたサンドミルにて２３±３℃の雰囲気下で６時間分散処理し、α−アルミナ分散液（４）を得た。
実施例１の表面層用塗布液において、α−アルミナ分散液（１）をα−アルミナ分散液（４）に変更して表面層用塗布液を調製した。
【００９４】
〔実施例１３〕
以下のように、表面層用塗布液を調製したこと以外は、実施例１と同様にして電子写真感光体を作製した。
α−アルミナ（商品名：スミコランダムＡＡ−０３、住友化学工業社製）２０部、分散剤（商品名：ＡＬ−１０、竹本油脂社製）０．２部、およびテトラヒドロフラン３００．８部を混合した。その後、直径０．５ｍｍのガラスビーズを用いたサンドミルにて２３±３℃の雰囲気下で６時間分散処理し、α−アルミナ分散液（５）を得た。
その後、前記式（６−３）で示される正孔輸送性化合物６０部、式（１−１）で示される化合物７．０部、アクリル基含有ポリエステル変性ポリジメチルシロキサンとプロポキシ変性−２−ネオペンチルグリコールジアクリレート混合物（ＢＹＫ−ＵＶ３５７０、ビックケミー社製）０．１部、式（３−３）で示される化合物０．１部、１−ヒドロキシシクロヘキシルフェニルケトン（イルガキュア１８４、チバ・スペシャリティ・ケミカルズ社製）３．２部、テトラヒドロフラン１００部を前記α−アルミナ分散液（５）に加え、ポリフロンフィルター（商品名：ＰＦ−０４０、アドバンテック東洋（株）製）で濾過を行い、表面層用塗布液を調製した。
【００９５】
〔実施例１４〕
以下のように、表面層用塗布液を調製したこと以外は、実施例１と同様にして電子写真感光体を作製した。
前記式（６−３）で示される正孔輸送性化合物３８部、式（１−１）で示される化合物４２部、アクリル基含有ポリエステル変性ポリジメチルシロキサンとプロポキシ変性−２−ネオペンチルグリコールジアクリレート混合物（ＢＹＫ−ＵＶ３５７０、ビックケミー社製）０．１部、式（３−３）で示される化合物０．１部、１−ヒドロキシシクロヘキシルフェニルケトン（イルガキュア１８４、チバ・スペシャリティ・ケミカルズ社製）４部、テトラヒドロフラン１００部を前記α−アルミナ分散液（４）に加え、ポリフロンフィルター（商品名：ＰＦ−０４０、アドバンテック東洋（株）製）で濾過を行い、表面層用塗布液を調製した。
【００９６】
〔実施例１５〕
式（６−３）で示される正孔輸送性化合物を、式（８）で示される正孔輸送性化合物に変更して表面層用塗布液を調製したこと以外は、実施例１と同様にして、電子写真感光体を作製した。
【化１３】
2020112621.tif 000014
【００９７】
〔実施例１６〕
式（６−３）で示される正孔輸送性化合物を、式（９）で示される正孔輸送性化合物に変更して表面層用塗布液を調製したこと以外は、実施例１と同様にして、電子写真感光体を作製した。
【化１４】
2020112621.tif 000015
【００９８】
〔実施例１７〕
式（２−１）で示される化合物を用いずに電荷輸送層用塗布液の調製したこと以外は、実施例１と同様にして、電子写真感光体を作製した。
【００９９】
〔実施例１８〕
式（３−３）で示される化合物を用いずに表面層用塗布液の調製したこと以外は、実施例１と同様にして、電子写真感光体を作製した。
【０１００】
〔実施例１９〕
式（１−１）で示される化合物を、式（１−５）で示される化合物に変更して表面層用塗布液を調製したこと以外は、実施例１と同様にして、電子写真感光体を作製した。
【０１０１】
〔実施例２０〕
式（１−１）で示される化合物を、式（１−６）で示される化合物に変更して表面層用塗布液を調製したこと以外は、実施例１と同様にして、電子写真感光体を作製した。
【０１０２】
〔実施例２１〕
式（３−３）で示される化合物を用いずに表面層用塗布液の調製したこと以外は、実施例２０と同様にして、電子写真感光体を作製した。
【０１０３】
〔実施例２２〕
式（２−１）で示される化合物を用いずに電荷輸送層用塗布液の調製したこと以外は、実施例２１と同様にして、電子写真感光体を作製した。
【０１０４】
〔実施例２３〕
式（６−３）で示される正孔輸送性化合物を、式（８）で示される正孔輸送性化合物に変更して表面層用塗布液を調製したこと以外は、実施例２２と同様にして、電子写真感光体を作製した。
【０１０５】
〔実施例２４〕
以下のように、表面層用塗布液を調製したこと以外は、実施例１７と同様にして電子写真感光体を作製した。
式（８）で示される正孔輸送性化合物６０部、式（１−６）で示される化合物７部、アクリル基含有ポリエステル変性ポリジメチルシロキサンとプロポキシ変性−２−ネオペンチルグリコールジアクリレート混合物（ＢＹＫ−ＵＶ３５７０、ビックケミー社製）０．１部、１−ヒドロキシシクロヘキシルフェニルケトン（イルガキュア１８４、チバ・スペシャリティ・ケミカルズ社製）３．２部、テトラヒドロフラン１００部を前記α−アルミナ分散液（５）に加え、ポリフロンフィルター（商品名：ＰＦ−０４０、アドバンテック東洋（株）製）で濾過を行い、表面層用塗布液を調製した。
【０１０６】
〔実施例２５〕
以下のように、表面層用塗布液を調製したこと以外は、実施例１７と同様にして電子写真感光体を作製した。
式（８）で示される正孔輸送性化合物３８部、式（１−６）で示される化合物４２部、アクリル基含有ポリエステル変性ポリジメチルシロキサンとプロポキシ変性−２−ネオペンチルグリコールジアクリレート混合物（ＢＹＫ−ＵＶ３５７０、ビックケミー社製）０．１部、１−ヒドロキシシクロヘキシルフェニルケトン（イルガキュア１８４、チバ・スペシャリティ・ケミカルズ社製）４部、テトラヒドロフラン１００部を前記α−アルミナ分散液（４）に加え、ポリフロンフィルター（商品名：ＰＦ−０４０、アドバンテック東洋（株）製）で濾過を行い、表面層用塗布液を調製した。
【０１０７】
〔比較例１〕
表面層用塗布液の調製において、式（１−１）で示される化合物を用いなかったこと以外は、実施例１と同様にして、電子写真感光体を作製した。
【０１０８】
〔比較例２〕
式（１−１）で示される化合物を、トリメチロールプロパントリアクリレート（商品名：ＫＡＹＡＲＡＤ  ＴＭＰＴＡ、日本化薬社製）に変更して表面層用塗布液を調製したこと以外は、実施例１と同様にして、電子写真感光体を作製した。
【０１０９】
〔比較例３〕
式（１−１）で示される化合物を、カプローラクトン変性ジペンタエリスリトールヘキサアクリレート（商品名：ＫＡＹＡＲＡＤ  ＤＰＣＡ−１２０、日本化薬社製）に変更して表面層用塗布液を調製したこと以外は、実施例１と同様にして、電子写真感光体を作製した。
【０１１０】
〔比較例４〕
以下のように、表面層用塗料を調製したこと以外は、実施例１と同様にして電子写真感光体を作製した。
式（６−３）で示される正孔輸送性化合物４３部、トリメチロールプロパントリアクリレート（商品名：ＫＡＹＡＲＡＤ  ＴＭＰＴＡ、日本化薬社製）２１部、カプローラクトン変性ジペンタエリスリトールヘキサアクリレート（商品名：ＫＡＹＡＲＡＤ  ＤＰＣＡ−１２０、日本化薬社製）２１部、アクリル基含有ポリエステル変性ポリジメチルシロキサンとプロポキシ変性−２−ネオペンチルグリコールジアクリレート混合物（ＢＹＫ−ＵＶ３５７０、ビックケミー社製）０．１部、式（３−３）で示される化合物０．１部、１−ヒドロキシシクロヘキシルフェニルケトン（イルガキュア１８４、チバ・スペシャリティ・ケミカルズ社製）４部、テトラヒドロフラン１００部をα−アルミナ分散液（１）に加え、ポリフロンフィルター（商品名：ＰＦ−０４０、アドバンテック東洋（株）製）で濾過を行い、表面層用塗布液を調製した。
【０１１１】
〔比較例５〕
表面層用塗布液の調製において、式（１−１）で示される化合物を用いなかったこと以外は、実施例１７と同様にして、電子写真感光体を作製した。
【０１１２】
【表１】
2020112621.tif 000016
【０１１３】
＜電子写真感光体の評価＞
作製した電子写真感光体を、以下に示す評価装置に装着し、以下に示す評価を行った。
【０１１４】
〔評価装置〕
実施例１〜２５および比較例１〜５において作製した電子写真感光体を、キヤノン（株）製の複写機ｉｍａｇｅＲＵＮＮＥＲ（ｉＲ）（登録商標）−ＡＤＶ  Ｃ５０５１の改造機（帯電手段は直流電圧に交流電圧を重畳した電圧をローラー型の接触帯電部材（帯電ローラー）に印加する方式、露光手段はレーザー像露光方式（波長７８０ｎｍ））に装着して評価を行った。
詳しくは、温度２３℃湿度５０％ＲＨおよび温度３０℃湿度８５％ＲＨ、の環境下に上記評価装置をそれぞれ設置し、シアン色用のプロセスカートリッジに、作製した電子写真感光体を装着して、シアンのプロセスカートリッジのステーションに装着し、評価を行った。
帯電条件としては、帯電ローラーに印加する交流成分をピーク間電圧１３００Ｖ、周波数１３００Ｈｚとし、直流成分（初期暗部電位（Ｖｄａ））を−７００Ｖとした。また、露光条件としては、レーザー露光光を照射した場合の繰り返し使用前の初期明部電位（Ｖｌａ）が、−２００Ｖになるように露光条件を調整した。
なお、電子写真感光体の表面電位は、上記評価装置から現像用カートリッジを抜き取り、そこに電位測定装置を挿入し、測定を行った。電位測定装置は、現像用カートリッジの現像位置に電位測定プローブ（商品名：ｍｏｄｅｌ６０００Ｂ−８、トレック・ジャパン（株）製）を配置することで構成されており、電子写真感光体に対する電位測定プローブの位置は、電子写真感光体の母線方向の中央、電子写真感光体の表面からのギャップを３ｍｍとした。さらに、電子写真感光体中央部の電位を表面電位計（商品名：ｍｏｄｅｌ３４４、トレック・ジャパン（株）製）を用いて測定した。
【０１１５】
・繰り返し使用時の電位変動評価
電子写真感光体を装着した現像用カートリッジを上記評価装置に取り付け、１０００００枚の通紙による感光体の繰り返し使用を行った。シアン単色で印字率１％の文字画像をＡ４サイズの普通紙を用いて、１０００００枚の繰り返し画像形成を行った。この時の初期の暗部電位と、１０００００枚の繰り返し画像形成後の暗部電位を比較し、これを電位変動の値（ΔＶｄ）とする。また、初期の明部電位と、１０００００枚の繰り返し画像形成後の明部電位を比較し、これを電位変動の値（ΔＶｌ）とする。１０００００枚通紙終了後、５分間放置し、現像用カートリッジを電位測定装置に付け替え、繰り返し使用後における明部電位（Ｖｌｂ）および暗部電位（Ｖｄｂ）を測定した。繰り返し使用後における暗部電位と初期暗部電位（Ｖｄａ）との差を暗部電位変動量（ΔＶｄ＝｜Ｖｄｂ｜−｜Ｖｄａ｜）、繰り返し使用後における明部電位と初期明部電位（Ｖｌａ）との差を明部電位変動量（ΔＶｌ＝｜Ｖｌｂ｜−｜Ｖｌａ｜）として求め、以下の評価ランクに従って評価した。本発明において、ランクＡ、Ｂ、Ｃ、Ｄが本発明の効果が得られているレベルであり、その中でもランクＡは優れているレベルであると判断した。一方、ランクＥは本発明の効果が得られていないレベルと判断した。
Ａ：明部電位および暗部電位の変化が５Ｖ以内
Ｂ：明部電位および暗部電位の変化が５Ｖより大きく１０Ｖ以内
Ｃ：明部電位および暗部電位の変化が１０Ｖより大きく２０Ｖ以内
Ｄ：明部電位および暗部電位の変化が２０Ｖより大きく３０Ｖ以内
Ｅ：明部電位および暗部電位の変化が３０Ｖより大きい場合
このようにして、上記評価装置を用いて評価した結果を表２に示す。
【０１１６】
【表２】
2020112621.tif 000017
【０１１７】
表２に示す通り、本発明の電子写真感光体、並びに本発明の電子写真感光体を用いたプロセスカートリッジおよび電子写真装置であれば、環境によらず長期繰り返し使用時における電位変動について良好な結果が得られることが分かる。比較例のように、表面層が式（１）で示される化合物を含有しない場合には、電位変動が大きくなるため、本発明の目的を達成できないことが分かる。
【符号の説明】
【０１１８】
２１  支持体
２２  下引き層
２３  電荷発生層
２４  電荷輸送層
２５  表面層
１  電子写真感光体
２  軸
３  帯電手段
４  露光光
５  現像手段
６  転写手段
７  転写材
８  定着手段
９  クリーニング手段
１０  前露光光
１１  プロセスカートリッジ
１２  案内手段
【図１】
2020112621.tif 000023
【図２】
2020112621.tif 000024